(57)【要約】【課題】、気泡や未充填を抑制しつつ、金型内に未加硫ゴムを充填可能で、加硫成形後のゴム特性を良好に維持可能なゴム成形体の製造方法を提供することを目的とする。【解決手段】金型１内に充填した未加硫ゴムを、加熱加硫した後に脱型するゴム成形体７の製造方法であって、金型１内の空間を複数領域１８ａ〜１８ｈに区画し、複数領域のうち、一の領域を除いた残りの領域にそれぞれブロック体１９を嵌め込むことにより、残りの領域を隙間なくブロック体１９で充填した状態で前記一の領域に未加硫ゴムを充填し、その後、ブロック体１９のうちの一つを取り除いて空になった領域に未加硫ゴムを充填する工程を繰り返すことによって全ての領域に未加硫ゴムを充填することを特徴とする。【選択図】図１
2011255646.tif 000002
【特許請求の範囲】
【請求項１】
金型に形成された注入口から金型内に充填した未加硫ゴムを、加熱加硫した後に脱型するゴム成形体の製造方法であって、前記金型内の空間を複数領域に区画し、前記領域ごとに未加硫ゴムを充填する工程を繰り返すことによって、全ての領域に未加硫ゴムを充填することを特徴とするゴム成形体の製造方法。
【請求項２】
前記複数領域のうち、前記注入口に連通する領域を除いた残りの領域にそれぞれブロック体を嵌め込むことにより、前記残りの領域を隙間なく前記ブロック体で充填した状態で空の領域に未加硫ゴムを充填し、その後、注入口の位置をずらすことにより、新たに前記注入口に連通することになった領域のブロック体を取り除き、空になった領域に未加硫ゴムを充填する工程を繰り返すことによって、全ての領域に未加硫ゴムを充填することを特徴とする請求項１記載のゴム成形体の製造方法。
【請求項３】
前記金型に複数の注入口が形成され、前記複数の注入口から複数の領域に、同時に未加硫ゴムを充填することを特徴とする請求項２記載のゴム成形体の製造方法。
【請求項４】
前記未加硫ゴムをトランスファー成形によって前記金型内に充填することを特徴とする請求項１〜３のいずれかに記載のゴム成形体の製造方法。
【請求項５】
前記ゴム成形体が空気ばね用のストッパーであることを特徴とする請求項４記載のゴム成形体の製造方法。
【請求項６】
金型内の空間が複数の領域に区画され、前記領域ごとに、各領域に対して嵌脱自在でかつ各領域を隙間なく充填可能なブロック体を備えたことを特徴とするトランスファー成形用金型。
【発明の詳細な説明】
【技術分野】
【０００１】
本発明は、塊状のゴム成形体を製造する方法に関し、特にゴム成形体が車両等の空気ばね用のストッパーのように大型のものである場合に好適に適用することができるゴム成形体の製造方法に関するものである。
【背景技術】
【０００２】
従来、鉄道車両等に用いられる空気ばねとしては、特許文献１に示すように、車両の車体に取り付けられる上面板と、その下方で車輪側に配置される下面板と、上面板及び下面板にわたって配備されるゴム製のダイヤフラムと、下面板と車輪側の支持フレームとの間に介装される弾性機構（ストッパー）とを備えたものが知られている。上記ストッパーは車体の上下方向の変動を規制するものであり、一般的に、ゴム層と鋼板とを交互に積層してなる積層ゴム構造のものが用いられる。
【０００３】
ところで、何らかの原因により、上記空気ばねにおいてダイヤフラムの空気圧が不足した場合には、上面板が下面板に着座することになる。このような場合、ストッパーが積層ゴム構造であるとすると、特に上下方向のクッション性が低いため、乗り心地性が著しく低下することになる。
【０００４】
このような課題に対して、特許文献２に示すように、ストッパーとして塊状で一体のゴム成形体を用いた空気ばねが知られている。特許文献２におけるストッパーは、肉厚の椀状のゴム成形体を伏せた形状とされている。すなわち、内部に空間が形成された半球状の形状とされており、積層ゴム構造に比べて上下方向に弾性変形しやすくなっている。したがって、ダイヤフラムの空気圧が不足した場合でも、積層ゴム構造のストッパーに比べて、乗り心地性をある程度維持することができる。
【０００５】
ただ、上記ストッパーにおいては大きな荷重がかかることから、ゴム成形体全体が強固に一体化していることが重要とされる。ところが、ストッパーのように、大型のゴム成形体を金型で成形する場合、多量の未加硫ゴムを一度に金型に充填しようとすると、ガスが未加硫ゴム中に気泡として残存したり、ゴムの未充填が発生しやすくなる。これら気泡やゴムの未充填は、加硫後のゴム特性の低下を招く一因となっていた。
【０００６】
また、多量の未加硫ゴムを一度に金型に充填する場合、未加硫ゴムの充填開始から充填し終わるまでに長時間を要する。特に、ゴムを成形する方法として多用されている射出成形法においては、流動性を確保するために、未加硫ゴムを高温に加熱して射出する必要がある。従って、充填開始直後に金型内に注入された未加硫ゴムは、充填終了時までに過熱されることになり、加硫後のゴム特性が低下する、いわゆるヤケが生じることになる。
【０００７】
大型ゴム成形体を形成する際の不都合を解決するものとして、特許文献３や特許文献４が知られている。具体的に、特許文献３には、金型内部に押出ノズルを差し入れてノズルを移動させながら未加硫ゴムを充填する方法が記載されている。また、特許文献４には、ゴムロールや防舷材等の大型円筒体を形成する際に多用される方法として、回転軸周りに未加硫ゴムシートを巻き付ける方法が記載されている。
【先行技術文献】
【特許文献】
【０００８】
【特許文献１】特開２００７−１２７１６８号公報
【特許文献２】特開昭６０−２２６３０８号公報
【特許文献３】特開２００２−２１０７５３号公報
【特許文献４】特開２０００−３０３４３１号公報
【発明の概要】
【発明が解決しようとする課題】
【０００９】
しかしながら、上記特許文献３記載の方法では、ゴム成形体が球面形状のときは、各部に均等に圧力が加わらず、ゴム流動による未充填が発生する。また、未加硫ゴムをスムーズに金型内に注入するには、押出ノズルの径を大きくする必要があるため、押出ノズルの移動が制限されるといった問題があった。
【００１０】
また、特許文献４記載の方法では、未加硫ゴムシートを回転軸周りに巻き付ける方法であることから、中実のゴム成形体や球形のゴム成形体を形成するのには不向きであり、また、ゴムシート間の接合力も弱いといった問題があった。
【００１１】
そこで、本発明においては、上記問題に鑑み、気泡や未充填を抑制しつつ、金型内に未加硫ゴムを充填可能で、加硫成形後のゴム特性を良好に維持可能なゴム成形体の製造方法を提供することを目的とする。
【課題を解決するための手段】
【００１２】
上記課題を解決するため、本発明は、金型に形成された注入口から金型内に充填した未加硫ゴムを、加熱加硫した後に脱型するゴム成形体の製造方法であって、前記金型内の空間を複数領域に区画し、前記領域ごとに未加硫ゴムを充填する工程を繰り返すことによって、全ての領域に未加硫ゴムを充填することを特徴とする。
【００１３】
上記構成によれば、金型内の空間を複数の領域に分割し、領域ごとに未加硫ゴムを充填するようにしたため、圧力をかけながら未加硫ゴムを金型内に充填することが可能となり、気泡や未充填の発生を未然に抑制することができる。これにより、加硫後のゴム特性を良好に維持することが可能となる。
【００１４】
本発明に係るゴム成形体の製造方法は、ゴム成形体の体積が１０リットル以上のものを製造するのに効果的であり、ゴム成形体の体積が１５リットル以上のものを製造するのに特に効果的である。
【００１５】
本発明のゴム成形体の製造方法を実施するには、たとえば、一の領域と他の領域とを仕切る仕切部材を用いることができる。また、各領域を隙間なく充填可能なブロック体を用いることも可能である。
【００１６】
上記ブロック体を用いたゴム成形体の製造方法について詳しく説明すると、先ず、複数領域のうち、前記注入口に連通する領域を除いた残りの領域にそれぞれブロック体を嵌め込むことにより、前記残りの領域を隙間なく前記ブロック体で充填した状態で空の領域に未加硫ゴムを充填する。その後、複数領域に対する注入口の位置をずらすことにより、新たに前記注入口に連通することになった領域のブロック体を取り除き、空になった領域に未加硫ゴムを充填する工程を繰り返すことによって、全ての領域に未加硫ゴムを充填すればよい。
【００１７】
注入口は金型に１つ形成すればよい。ただ、金型に複数の注入口を形成することによって、複数の注入口から複数の領域に、同時に未加硫ゴムを充填することが可能となる。これにより、未加硫ゴムの充填に要する時間を短縮することが可能となる。すなわち、本発明において、領域ごとに未加硫ゴムを充填するとは、１つの注入口に対して、１領域ごとに未加硫ゴムを充填することを意味し、注入口が複数の場合には、複数の注入口に対して複数領域ごとに未加硫ゴムを注入することを意味するものである。
【００１８】
ブロック体は、金属材料で形成することができる。ただ、材料コスト、成形性及び取扱い性等の観点から樹脂で形成するのが好ましい。樹脂としては、具体的に、ポリアミド樹脂（ナイロン）、ポリエステル樹脂、ポリアセタール樹脂、超高分子量ポリエチレン、フッ素樹脂、ポリエーテルエーテルケトン樹脂（ＰＥＥＫ）、ポリブチレンテレフタレート樹脂（ＰＢＴ）、ポリフェニレンサルファイド樹脂（ＰＰＳ）、ＡＢＳ樹脂などを列挙することができ、種々の形状に成形可能で耐熱性を有する樹脂を適宜用いることができる。
【００１９】
なお、ブロック体の表面には、フッ素系樹脂やシリコーン系樹脂に代表される離型剤をコーティングするなどの離型処理を施しておくのが好ましい。これにより、金型内で未加硫ゴムと接するブロック体でも容易に取り出すことが可能となる。
【００２０】
本発明では、金型内の空間を複数領域に分割し、領域ごとに未加硫ゴムを金型内に導入する。したがって、未加硫ゴムをトランスファー成形によって金型内に充填することが可能となる。すなわち、トランスファー成形機におけるトランスファーポットは、未加硫ゴムの仕込み量が限定されるため、従来は成形可能なゴム成形体の容量に制限があった。しかし、本発明では、未加硫ゴムを複数回に分割して金型内に導入することからトランスファー成形が可能となる。
【００２１】
トランスファー成形においては、射出成型に比べて高圧で未加硫ゴムを金型内に導入することができる。したがって、未加硫ゴムを射出成形よりも低温で金型内に供給することができる。このため、未加硫ゴムの充填に時間がかかってもヤケが発生して加硫後のゴム特性が低下するおそれがない。
【００２２】
本発明の製造方法によって得られるゴム成形体は、大型のものであっても、気泡やゴムの未充填を抑制しつつ金型内に未加硫ゴムを充填可能で、加硫成形後のゴム特性を良好に維持可能となる。したがって、塊状で一体化したゴム成形体を好適に製造することができる。
【００２３】
また、本発明では、金型内の空間が複数の領域に区画され、前記領域ごとに、各領域に対して嵌脱自在でかつ各領域を隙間なく充填可能なブロック体を備えたトランスファー成形用金型を用いることを特徴とするものである。
【発明の効果】
【００２４】
本発明では、ゴム成形体を成形する金型内の空間を複数領域に区画し、領域ごとに未加硫ゴムを充填する工程を繰り返すようにしたため、大型のゴム成形体を製造する場合であっても、気泡や未充填を抑制しつつ、金型内に未加硫ゴムを充填可能で、加硫成形後のゴム特性を良好に維持可能なゴム成形体を製造することが可能となる。
【図面の簡単な説明】
【００２５】
【図１】本発明のトランスファー成形用金型を成形機の熱盤に挟み込んだ状態を示す断面図
【図２】図１の金型の平面図
【図３】図１の金型の分解断面図
【図４】ゴム充填用上型の分解断面図
【図５】ブロック体を示す斜視図
【図６】金型から第一上型及び第二中型を外した状態を示す断面図
【図７】２つの領域に未加硫ゴムを充填した状態を示す金型の平面図
【図８】未加硫ゴム充填後の金型からゴム充填用上型を外した状態を示す断面図
【図９】図８で環状取付板をセットした状態を示す断面図
【図１０】加硫用上型を用いて金型を閉じた状態を示す断面図
【図１１】空気ばねの構成を示す断面図
【図１２】注入口が２つ形成された態様の金型の平面図
【発明を実施するための形態】
【００２６】
以下、本発明の実施形態について図面を基に説明する。本実施形態では、ゴム成形体として空気ばね用のストッパーを、トランスファー成形機を用いて製造する場合について説明する。図１は、本発明に係るトランスファー成形用金型（以下、金型という）をトランスファー成形機の熱盤に挟み込んだ状態を示す断面図であり、図２は上記金型の平面図であり、図３は金型の分解断面図である。
【００２７】
図１〜図３に示すように、金型１は、外観が略円柱状とされ、ゴム充填用上型２、中型３及び下型４とに、上下方向に分割可能とされている。金型１は、トランスファー成形機の熱盤１４ａ、１４ｂの間に設置される。なお、金型１は、ゴム充填用上型２が加硫用金型５に付け替え可能とされている。
【００２８】
ゴム充填用金型２は、未加硫ゴムを充填する際に使用し、金型１内に未加硫ゴムが充填された後は、加硫用上型５に付け替えて加硫成形を行う。なお、ゴム充填用上型２及び加硫用金型５の下面にはボス６が形成されており、このボス６により、ストッパー７に凹状の空間が形成される。
【００２９】
ゴム充填用上型２は、第一上型８と、第二上型９とから構成され、第一上型８の上側に第二上型９が配置される。図１に示すように、第二上型９の下面には棒状のガイド部材１０が突設されており、第一上型の上面にはガイド部材１０が係合可能な係合孔が形成されている。これにより、第一上型８と第二上型９とは、上下方向に離接自在とされている。また、図４に示すように、第一上型８の上面には未加硫ゴムを投入する凹状のポット１１が形成されており、ポット１１の底面には金型１内に未加硫ゴムを注入するための注入口１２が形成されている。第二上型９の下面には、第一上型８のポット１１に対応する位置に凸状のプランジャー１３が形成されている。
【００３０】
第二上型９は、トランスファー成形機の上側の熱盤１４ａに取り付けられ、熱盤１４ａの昇降にともなって、上下動可能とされている。熱盤１４ａが上昇した姿勢では、図４に示すように、第二上型９は第一上型８から離れて、第一上型８の上方に位置し、その状態でポット１１に未加硫ゴムを投入する。未加硫ゴム投入後、熱盤１４ａを下降させることで、プランジャー１３がポット内１１に挿入され、ポット１１内の未加硫ゴムが注入口１２から金型内に注入される。
【００３１】
中型３も、ストッパー７の形状に合わせて上下方向に第一中型１５と、第二中型１６とに分割可能とされている。すなわち、ゴム成形体であるストッパー７は、肉厚椀状の形状で、高さ方向の中間で最大径になるような形状とされている。したがって、成形後にストッパー７を金型１から脱型可能とするために、最大径となる部分の上側と下側とに中型３を分割可能な構造としている。
【００３２】
また、加硫成形後に、型開きを容易とし、さらに、取付板１７及び２１が一体的に成形されたストッパーを金型から取り出し可能とするために、図３に示すように、第二中型１６は左右方向に２分割可能とされている。同様に、第一中型１５も左右方向に２分割可能とされている。下型４の上面の中央には円形の凹部が形成されており、この凹部に加硫成形後のストッパーの頂部に一体的に接着される円盤状の取付板１７がセットされる。
【００３３】
上述した第一中型１５及び下型４において、両者が互いに接触する面の一方には複数のピンが形成され、他方にはピンに係合する複数の係合孔が形成されている。これにより、両者は所定の位置で係合するようになっている。第一中型１５及び第二中型１６についても、同様に、一方にピンが形成され、他方に係合孔が形成されて両者が所定位置で係合し、金型１として組み立て可能となっている。
【００３４】
なお、加硫用金型５及び第二中型１６については、加硫用金型５の下面に環状凹部５ａが形成され、第二中型１６の上面には環状凸部１６ａが形成されており、これにより、両者は係合可能とされている。また、第一上型８の下面にも加硫用金型５と同様に環状凹部８ｂが形成されている。
【００３５】
さらに、第一上型８の下面と第二中型１６の上面の一方には全周にわたって４５°ピッチでピンが形成され、他方にはピンに係合する係合孔が全周にわたって４５°ピッチで形成されている。これにより、第一上型８と第二中型１６とは、金型１の中心軸まわりに４５°ごとに嵌合可能に形成される。
【００３６】
金型１内の空間は、図２の破線で示すように、金型１の中心から放射状に８つの領域１８ａ〜１８ｈに区画される。なお、領域の数については、特に制限はなく、ゴム成形体の形状及び大きさに応じて適宜決定すればよいが、４〜１０程度の数とするのが好ましい。金型内の全領域のうち、一の領域１８ａを除いた残りの領域１８ｂ〜１８ｈについては、各領域に対して嵌脱自在で、かつ各領域を隙間なく充填可能なブロック体１９を備えている。
【００３７】
図５は、ブロック体１個を示す斜視図であり、これが金型１内に７個嵌めこまれる。なお、ブロック体の表面に位置決め用の凸部（図示せず）を形成し、金型１の内面にはこの凸部に係合可能な凹部（図示せず）を形成するのが好ましい。これにより、注入口１２から未加硫ゴムが注入されたときに、未加硫ゴムの圧力によるブロック体１９の位置ずれを防止することができる。
【００３８】
図２において、注入口１２と連通している領域１８ａには、ブロック体１９を充填せずに、残りの領域１８ｂ〜１８ｈにはブロック体１９を嵌め込む。なお、ブロック体１９の材質として、本実施形態ではεカプロラクタムを重合成形したもの（日本ポリペンコ社製ＭＣナイロン（登録商標））を使用した。
【００３９】
上記構成の金型１を用いて、ストッパー７を製造する方法について詳述する。先ず、上型としてゴム充填用上型２を用い、図６に示すように、第一上型８及び第二中型１６を外した状態で、上述したように金型１内の所定位置にブロック体１９を嵌め込む。そして、第二中型１６及び第一上型８を組みつけて金型１を閉じる。
【００４０】
第二上型９は、上側の熱盤１４ａに取り付け、熱盤１４ａを上昇させて上型２が開いた状態とする。その状態で、ポット１１内に所定量の未加硫ゴムを投入し、熱盤１４ａを下降させる。これにより、プランジャー１３がポット１１に押し入れられ、未加硫ゴムが注入口１２から金型１内に注入される。
【００４１】
未加硫ゴムを注入することにより、金型内の領域１８ａが未加硫ゴムで充填された後、熱盤１４ａとともに第二上型９を上昇させる。そして、図６に示すように、第一上型８を取り外し、次いで第二中型１６を外して領域１８ｂのブロック体１９を取り出す。その後に、第二中型１６を組み立て、中型３と下型４とを一緒に、図２で見て反時計回りに４５°回転させる。
【００４２】
このとき、第一上型８は回転させることなく、注入口１２が図２と同じ位置になるように、再度、中型（第二中型１６）に組み付ける。これにより、空になった領域１８ｂが注入口１２に連通した状態となる。なお、第二中型１６と第一上型８とは、前述のごとく、金型１の中心軸まわりに４５°ごとに嵌合可能に形成される。
【００４３】
その状態で第一上型８の上に第二上型９をセットし、ポット１１内に所定量の未加硫ゴム投入し、熱盤１４ａを下降させる。これにより、プランジャー１３がポット１１に押し入れられ、未加硫ゴムが注入口１２から金型１内に注入される。このようにして、図７に示すように、領域１８ａに続いて領域１８ｂが未加硫ゴムで充填される。なお、未加硫ゴムが充填された領域はドットを付して表している。
【００４４】
以下、上述したように、未加硫ゴムを充填した領域に隣接する領域のブロック体１９を取り出して、その領域に未加硫ゴムを充填するという操作を繰り返すことにより、全領域を未加硫ゴムで充填することができる。
【００４５】
全ての領域に未加硫ゴムを充填し終わった後は、図８に示すように、ゴム充填用上型２を取り外す（第二上型９も熱盤１４ａから取り外す）。そして、図９に示すように、中型（第二中型１６）の上面に形成された凹部の周りに環状の取付板２１を嵌め込み、図１０に示すように、改めて加硫用上型５を中型３に組み付ける。
【００４６】
その後、再度、熱盤１４ａを下降させ、金型１を熱盤１４ａ及び１４ｂに挟み込みつつ、金型１内の未加硫ゴムを加熱加硫させる。このとき、ゴム充填用上型２のボス６よりも、加硫用上型５のボスが少し大きくなるように形成しておく。これにより、熱盤１４ａ及び１４ｂで金型を加圧したときに、金型内の未加硫ゴムを効果的に加圧することが可能となり、密着性に優れ一体化したストッパー７を得ることができる。
【００４７】
このようにして得られたストッパー７は、図１１に示すようにして、空気ばねの構成部材として用いられる。空気ばねは、例えば、車両の車体に取り付けられる上面板２２と、その下方で車輪側に配置される下面板２３と、上面板２２及び下面板２３にわたって配備されるゴム製のダイヤフラム２４と、下面板２３と車輪側の支持フレームとの間に介装されるストッパー７とから構成される。ストッパー７の環状の取付板２１は車輪側の支持フレーム（不図示）に取り付けられ、ストッパー７の円盤状の取付板１７は上記下面板２３に取り付けられる。
【００４８】
本実施形態における成形条件としては、例えば、各領域に未加硫ゴムを注入する際の金型の温度を１２０℃〜１４０℃、好ましくは１２５℃〜１３５℃とすることができる。さらに、全領域に未加硫ゴムを充填した後の加硫成形条件としては、加硫温度を１３５℃〜１４０℃、加硫時間を３ｈｒ〜３．５ｈｒとすることができる。
【００４９】
すなわち、本実施形態においては、トランスファー成形機を用いて金型内に未加硫ゴムを注入するため、未加硫ゴムに５ＭＰａ〜１５ＭＰａ程度の大きな圧力をかけることが可能となる。したがって、加硫温度よりも低い温度で未加硫ゴムを金型１内に注入することができる。これにより、金型１内の全ての領域に未加硫ゴムを充填するまでにかなりの時間を要したとしても、加硫ゴムにヤケが生じることがない。しかも、特別な設備を必要とすることがないため、製造コストを抑えることが可能となる。
【００５０】
本実施形態では、１つの金型に１つの注入口１２を形成し、その注入口１２から領域ごとに未加硫ゴムを充填する態様について説明したが、これに限らず、例えば、１つの金型に２つの注入口を形成することも可能である。具体的には、たとえば、図１２に示すように、注入口１２，１２を金型の中心から対称位置に形成する。これに対応して、ゴム充填用上型２の第一上型８に２つのポットを設け、第二上型９には２つのプランジャーを設ける。
【００５１】
一方、金型１内の領域１８ｂ〜１８ｈのうち、領域１８ａ及び１８ｅを除く残り６箇所の領域にブロック体１９を嵌め込む。そして、注入口１２，１２が領域１８ａ及び１８ｅに連通するようにして第二中型１６及び第一上型８を組みつけて金型１を閉じる。その状態で、第二上型９のプランジャーを第一上型８に押し込むことによって、２箇所の注入口１２，１２から同時に未加硫ゴムを押し出す。これにより、領域１８ａ及び１８ｅが同時に未加硫ゴムで充填される。
【００５２】
その後、領域１８ｂ及び１８ｆのブロック体１９を取り外し、あとは前述のごとく、ゴム充填用上型２の位置は変えず、中型３と下型４とを一緒に図２で見て反時計回りに４５°回転させて未加硫ゴムを押し出すことにより、領域１８ｂ及び１８ｆに未加硫ゴムを同時に充填することができる。以下、同様にして、領域１８ｃ及び１８ｇ、領域１８ｄ及び１８ｈの順に２領域ずつ未加硫ゴムを同時に充填することができる。
【００５３】
すなわち、本発明では、１つの注入口に対して、１領域ごとに未加硫ゴムを充填すればよく、注入口を複数設けることにより、複数領域に未加硫ゴムを同時に注入することが可能となり、未加硫ゴム充填に要する時間を短縮することが可能となる。
【符号の説明】
【００５４】
１              金型
２              ゴム充填用上型
３              中型
４              下型
５              加硫用上型
６              ボス
７              ストッパー
８              第一上型
９              第二上型
１１            ポット
１２            注入口
１３            プランジャー
１４ａ，１４ｂ  熱盤
１５            第一中型
１６            第二中型
１７            円盤状取付板
１８ａ〜１８ｈ  領域
１９            ブロック体
２１            環状取付板
２２            上面板
２３            下面板
２４            ダイヤフラム
【図１】
2011255646.tif 000003
【図２】
2011255646.tif 000004
【図３】
2011255646.tif 000005
【図４】
2011255646.tif 000006
【図５】
2011255646.tif 000007
【図６】
2011255646.tif 000008
【図７】
2011255646.tif 000009
【図８】
2011255646.tif 000010
【図９】
2011255646.tif 000011
【図１０】
2011255646.tif 000012
【図１１】
2011255646.tif 000013
【図１２】
2011255646.tif 000014